(57)【要約】【課題】  貼付剤用支持体の表面の凹凸面とフェイシングフィルムとの間に粘着層が介在されてなる貼付剤を製造する際、凸部の脱落や潰れを生じることなく、かつ接着剤がこぼれることなく、凹凸面に粘着剤を均一に塗布できる貼付剤製造用ロールサンド式塗工機の提供。【解決手段】  隙間を隔てて対向配置された一対のローレットロール２２を有し、一対のローレットロール２２のうち一方が表面に凹凸を有する貼付剤用支持体シートを上記隙間に導入するとともに上記隙間から導出する支持体ロール２２ａとされ、他方がフェイシングフィルム用シートを上記隙間に導入するとともに上記隙間から導出するフェイシングフィルムロール２２ｂとされ、上記隙間に導入された貼付剤用支持体シートの凹凸面とフェイシングフィルム用シートとの間に粘着剤１５ａを供給する粘着剤貯溜槽が設けられ、ロール２２ｂの最外層又は周囲に弾性体層２２ｃが設けられた塗工機。【選択図】  図４
2006014857.tif 000002
【特許請求の範囲】
【請求項１】
表面に凹凸を有する貼付剤用支持体の凹凸面とフェイシングフィルムとの間に粘着層が介在されてなる貼付剤の製造に用いられる貼付剤製造用ロールサンド式塗工機であって、
隙間を隔てて対向配置された一対のローレットロールを有し、該一対のローレットロールのうち一方が前記表面に凹凸を有する貼付剤用支持体シートを前記隙間に導入するとともに前記隙間から導出する支持体ロールとされ、他方が前記フェイシングフィルム用シートを前記隙間に導入するとともに前記隙間から導出するフェイシングフィルムロールとされ、前記隙間に導入された貼付剤用支持体シートの凹凸面とフェイシングフィルム用シートとの間に粘着剤を供給するための粘着剤貯溜槽が設けられ、
前記フェイシングフィルムロールの最外層又は周囲に弾性体層が設けられたことを特徴とする貼付剤製造用ロールサンド式塗工機。
【請求項２】
前記一対のローレットロールは、前記隙間に送り出された貼付剤用支持体シートの表面と変形が生じていない部分の弾性体層との隙間の大きさが、前記凸部の貼付剤用支持体シート表面からの高さよりも小さく設定できる構成とされたことを特徴とする貼付剤製造用ロールサンド式塗工機。
【請求項３】
前記弾性体層は、直径１０ｍｍの円柱体を用いて前記凸部の貼付剤用支持体シート表面からの高さと前記粘着層の厚さとの差の分だけ前記弾性体層を押下したときの応力が５Ｎ〜２０Ｎのものであることを特徴とする請求項１又は２記載の貼付剤製造用ロールサンド式塗工機。
【請求項４】
前記弾性体層は、直径１０ｍｍの円柱体を用いて前記凸部の貼付剤用支持体シート表面からの高さと同じ長さの分だけ前記弾性体層を１０回／分の速度で、３０００回押下した後の圧縮回復率が７０％〜１００％のものであることを特徴とする請求項１乃至３のいずれか一項に記載の貼付剤製造用ロールサンド式塗工機。
【請求項５】
請求項１乃至４のいずれか一項に記載の貼付剤製造用ロールサンド式塗工機を用い、支持体シートとフェイシングフィルム用シートをそれぞれ前記一対のローレットロールの隙間に一方の側から送り出しながら両シート間に前記粘着剤貯溜槽から粘着剤を流し込んで両シート間に粘着層を挟み込みこむようにして形成するとともに粘着層が介在された両シートを上記隙間の他方の側に送り出すことを特徴とする貼付剤の製造方法。
【発明の詳細な説明】
【技術分野】
【０００１】
本発明は、表面に凹凸を有する貼付剤用支持体に膏体などの粘着剤を塗布して貼付剤を製造するロールサンド式塗工機及び貼付剤の製造方法に関する。
【背景技術】
【０００２】
皮膚に貼付して使用する外用貼付剤用の支持体として、不織布、編布、フィルム等のシート状支持体が広く用いられている。その中で、物理的刺激により血行促進機能を付与する突起付きの支持体が知られている（例えば、特許文献１〜２参照）。痛みが無くかつ適度な刺激を得るには樹脂製の突起とすることが好ましい。
【特許文献１】特開平８−２６０３３０号公報
【特許文献２】実開平３−０３８３２５号公報
【特許文献３】特開平５−０４９６８０号公報
【発明の開示】
【発明が解決しようとする課題】
【０００３】
しかし、突起を形成した支持体のように表面に凹凸を有する支持体に均一に膏体などの粘着剤を塗布することは難しい。
通常、平坦な支持体への粘着剤の塗布には、粘着層の厚み分の隙間を隔てて対向配置された支持体ロールとフェイシングフィルムロールと、これらのロール上に配置され、粘着剤が貯溜されたホッパを備えたロールサンド式塗工機が用いられる（例えば、特許文献３参照。）。
このようなロールサンド式塗工機を用いて貼付剤を製造するには、支持体ロールとフェイシングフィルムロールを逆方向に回転させ、これらロールからそれぞれ平坦な支持体シートとフェイシングフィルム用シートを上記隙間に送り出しながら両シート間に上記ホッパから粘着剤を流し込むことで両シート間に粘着剤を挟み込みこむようにして塗布するとともに、粘着剤が介在された両シートを上記隙間の他方の側に送り出し、この後、所定の大きさにカットされることにより目的とする貼付剤が得られる。
【０００４】
このような製造方法は粘着剤の連続塗布が可能であり、効率良く貼付剤を生産することができる利点がある。しかし、支持体が表面に凹凸を有するものである場合は、支持体表面への押力が均一とならず、粘着剤が支持体に塗布されなかったり、上記突起等の凸部が潰れたりするなどの問題が生じる。
そこで、凸部の潰れを防止するために両ロールの間隔を広くすると粘着剤のこぼれが生じ、これを防止するために両ロールの間隔を狭くすると、凸部の脱落や潰れなどが生じてしまう。
したがって、ロールサンド式塗工機を用いて、充分な刺激を付与できる大きさの凸部を有する支持体に、上記凸部の形状を維持したまま粘着剤を均一に展延することができる技術が望まれていた。
【０００５】
本発明は上記事情に鑑みてなされたもので、表面に凹凸を有する貼付剤用支持体の凹凸面とフェイシングフィルムとの間に粘着層が介在されてなる貼付剤を製造する際に、凸部の脱落や潰れを生じることなく、しかも接着剤がこぼれることなく、凹凸面に粘着剤を均一に塗布できる貼付剤製造用ロールサンド式塗工機を提供することを目的の一つとする。
また、本発明は、表面に凹凸を有する貼付剤用支持体の凹凸面とフェイシングフィルムとの間に粘着層が介在されてなる貼付剤を製造する際に、凸部の脱落や潰れを生じることなく、しかも接着剤がこぼれることなく、凹凸面に粘着剤を均一に塗布できる貼付剤の製造方法を提供することを目的の一つとする。
【課題を解決するための手段】
【０００６】
上記目的を達成するために、本発明は以下の構成を採用した。
本発明の貼付剤製造用ロールサンド式塗工機は、表面に凹凸を有する貼付剤用支持体の凹凸面とフェイシングフィルムとの間に粘着層が介在されてなる貼付剤の製造に用いられる貼付剤製造用ロールサンド式塗工機であって、
隙間を隔てて対向配置された一対のローレットロールを有し、該一対のローレットロールのうち一方が上記表面に凹凸を有する貼付剤用支持体シートを上記隙間に導入するとともに上記隙間から導出する支持体ロールとされ、他方が上記フェイシングフィルム用シートを上記隙間に導入するとともに上記隙間から導出するフェイシングフィルムロールとされ、上記隙間に導入された貼付剤用支持体シートの凹凸面とフェイシングフィルム用シートとの間に粘着剤を供給するための粘着剤貯溜槽が設けられ、
上記フェイシングフィルムロールの最外層又は周囲に弾性体層が設けられたことを特徴とする。
【０００７】
上記一対のローレットロールは、該隙間に送り出された貼付剤用支持体シートの表面と変形が生じていない部分の弾性体層との隙間の大きさが、前記凸部の貼付剤用支持体シート表面からの高さよりも小さく設定できる構成であることが好ましい。
上記弾性体層は、直径１０ｍｍの円柱体を用いて上記凸部の貼付剤用支持体シート表面からの高さと上記粘着層の厚さとの差の分だけ上記弾性体層を押下したときの応力が５Ｎ〜２０Ｎのものであることが好ましい。
上記弾性体層は、直径１０ｍｍの円柱体を用いて上記凸部の貼付剤用支持体シート表面からの高さと同じ長さの分だけ上記弾性体層を１０回／分の速度で、３０００回押下した後の圧縮回復率が７０％〜１００％のものであることが好ましい。
【０００８】
また、本発明の貼付剤の製造方法は、上記のいずれかの構成の本発明の貼付剤製造用ロールサンド式塗工機を用い、支持体シートとフェイシングフィルム用シートをそれぞれ前記一対のローレットロールの隙間に一方の側から送り出しながら両シート間に前記粘着剤貯溜槽から粘着剤を流し込んで両シート間に粘着層を挟み込みこむようにして形成するとともに粘着層が介在された両シートを上記隙間の他方の側に送り出すことを特徴とする。
【発明の効果】
【０００９】
本発明の貼付剤製造用ロールサンド式塗工機によれば、表面に凹凸を有する貼付剤用支持体の凹凸面とフェイシングフィルムとの間に粘着層が介在されてなる貼付剤を製造する際に、凸部の脱落や潰れを生じることなく、しかも粘着剤がこぼれることなく、凹凸面に粘着剤を均一に塗布できる。
また、本発明の貼付剤の製造方法によれば、表面に凹凸を有する貼付剤用支持体の凹凸面とフェイシングフィルムとの間に粘着層が介在されてなる貼付剤を製造する際に、凸部の脱落や潰れを生じることなく、しかも粘着剤がこぼれることなく、凹凸面に粘着剤を均一に塗布できる。
【発明を実施するための最良の形態】
【００１０】
次に図面を用いて本発明の実施の形態を詳細に説明する。
なお、本発明は以下に説明する実施の形態に限定されるものではないことは勿論であるとともに、以下の図面においては各構成部分の縮尺について図面に表記することが容易となるように構成部分毎に縮尺を変えて記載している。
図１は、本発明の実施形態の貼付剤の製造方法により製造された貼付剤の概略構成を示す断面図であり、図２は図１の貼付剤に備えられた貼付剤用突起付き支持体を示す平面図である。図３は、本発明の貼付剤製造用ロールサンド式塗工機を備えた貼付剤製造装置の実施形態を示す概略構成図であり、図４は、図３の製造装置に備えられた貼付剤製造用ロールサンド式塗工機の要部を示す拡大図である。図５は、本実施形態の貼付剤の製造に用いられる貼付剤用支持体シートの一部分を示す拡大断面図である。
【００１１】
本実施形態の貼付剤１は、図１及び図２に示すような貼付剤用突起付き支持体（表面に凹凸を有する貼付剤用支持体）１０と、この支持体１０の突起物（凸部）１２を有する側の面（凹凸面）に形成された粘着層１５と、これら突起物１２と粘着層（膏体）１５を覆うように形成されたフェイシングフィルム１７からなるものである。
貼付剤用突起付き支持体（表面に凹凸を有する貼付剤用支持体）１０は、シート体１１の一方の面に、ベース樹脂と発泡剤を含有する樹脂組成物が発泡されてなる突起物１２が複数形成されており、しかも各突起物１２の基部（下部）がシート体１１に染み込んでいるものである。また、各突起物１２のシート体１１に染みこんでいない部分が突出部（上部）１２ｂである。
なお、突起物１２の材質としては、上記樹脂組成物が発泡されてなるものに限らず、磁石、セラミック、プラスチックなどのうちから選択された材料であってもよく、その場合には突起物は接着剤等によりシート体１１に接着されている。
【００１２】
シート体１１としては、特に制限されず通常の貼付剤の支持体層に用いられている材料を使用することができる。このような材料としては、例えば、紙、繊維シート、多孔体、発泡体、プラスチックフィルム、プラスチックフィルムと繊維シート又は紙との積層体、プラスチックフィルムのアンカーコート処理品などを用いることができる。
上記繊維シートとしては、厚織り、糸織り、ガーゼ、コール天、ネル等の織布や、平編み、ゴム編み、タック編み、二目編み等の製法による編布や、スパンレース、スパンボンド、サーマルボンド、ケミカルボンド、ニードルパンチ等の製法による不織布などが適宜選択して用いられる。また、繊維シートの材質としては、例えば、レーヨン、ポリアミド、ポリエチレン、ポリエチレンテレフタレート等のポリエステル系樹脂、ポリプロピレン等のポリオレフィン系樹脂、ポリエステルエーテル、ポリウレタン系樹脂、アクリル系樹脂、ポリビニルアルコール、ポリスチレン系樹脂、コットン、麻等が挙げられる。これらの中でも、好ましくは、ポリエステル系樹脂、ポリエチレン系樹脂、ポリプロピレン系樹脂で、これらの樹脂を単独で、あるいは２種以上の混紡繊維として使用しても良い。
【００１３】
上記多孔体、発泡体、フィルム（シート）の材質としては、ポリエチレン、ポリプロピレンなどのポリオレフィン系樹脂；ポリメチルメタクリレートなどのアクリル系樹脂；ポリエチレンテレフタレート、ポリブチレンテレフタレート、ポリエチレンナフタレートなどのポリエステル系樹脂；セロハン、ポリビニルアルコール、エチレン・ビニルアルコール共重合体、ポリ塩化ビニル、ポリ塩化ビニリデン、ポリスチレン、ポリウレタン系樹脂、ポリアクリロニトリル、フッ素系樹脂、スチレン・イソプレン・スチレンブロック共重合体、スチレン・ブタジエン・スチレンブロック共重合体、スチレン・エチレン・プロピレン・スチレンブロック共重合体、スチレン・ブタジエンゴム、エチレン・酢酸ビニル共重合体、ポリアミド、ポリスルホン、ポリエステル系、スチレン系、ポリエステル系あるいは共重合ゴムの熱可塑性エラストマーなどが挙げられる。なお、これらの重合度は、特に制限されるものではなく、貼付剤の基材としてのシート体に通常使用されている重合度のものを使用することができる。
【００１４】
シート体１１の厚みは、通常１０〜２００μｍ程度、好ましくは１５〜１００μｍ程度である。
シート体１１の厚さが薄すぎると、貼付剤１を皮膚から剥離する際にフィルムが切れたり剥がしにくい場合があり、厚すぎると曲面へ貼付しづらく、粘着層側がきれいに貼付できない場合がある。また、シート体１１の表面（粘着層が形成される側の表面及び／又は粘着層が形成される側と反対側の表面）にコロナ処理などの表面改質処理を施してあっても良く、エンボス加工、印刷処理などを施したものを使用することも出来る。
【００１５】
貼付剤用突起付き支持体１０に備えられた突起物１２は、シート体１１に塗布した樹脂組成物を加熱等により発泡させた多孔性樹脂で形成される。上記樹脂組成物は、ベース樹脂と発泡剤を必須成分とし、好ましくは媒体を含有し、さらに無機粉体フィラー及び／または増粘剤を含有していてもよい。樹脂組成物は、粘度５０００ｍＰａ・ｓ以上３００００ｍＰａ・ｓ以下の高粘性樹脂組成物であることが好ましい。上記多孔性樹脂は、主剤であるベース樹脂、発泡剤を必須成分とし、好ましくは無機粉体を含有し、さらに増粘剤を含有してもよい。
【００１６】
上記ベース樹脂としては、ポリアクリル酸エステル系、エチレン・酢ビ系、ポリエチレン系、ポリ塩化ビニル系エチレン・塩ビ系、アクリル・スチレン系、ポリスチレン系、ポリウレタン系、ポリエステル系、スチレンブタジエンゴム（ＳＢＲ）系、アクリロニトリル・ブタジエンゴム（ＮＢＲ）系、メタクリレート・ブタジエン系合成ゴム（ＭＢＲ）系、ポリクロロプレン系、ポリイソプレン系等が使用できるが、柔軟性、耐光変色性、安全性、耐熱性、価格等を考慮すると、好ましくはポリアクリル酸エステル系、アクリル・スチレン系が望ましい。
このベース樹脂の含有量としては、高粘度樹脂組成物の３０〜７０質量％が望ましい。
【００１７】
上記発泡剤としては、加熱することにより内包されている気体が膨張することにより、体積が増加するマイクロカプセル方式が使用できる。内包されている気体によるが、１００〜１２０℃にて加熱発泡するタイプが好ましい。この発泡剤の含有量としては、高粘度樹脂組成物の５〜２０質量％が望ましい。  上記増粘剤としては、繊維素誘導体、アルギン酸塩、ポリアクリル酸系、ポリウレタン系が使用できるが、その種類によって構造粘性の挙動が異なるため、皮膜物性への影響、加工性も考慮し適正な粘性を得るための増粘剤が選定される。
この増粘剤の含有量としては、高粘度樹脂組成物の０．０５〜３．０質量％が望ましい。
【００１８】
上記無機粉体フィラーとしては、例えばスメクタイト、カオリン等の粘土鉱物、酸化亜鉛、酸化チタン等の酸化物、水酸化アルミニウム、水酸化カルシウム等の水酸化塩、炭酸カルシウム、炭酸ナトリウムなどの炭酸塩、ゼオライト等のケイ酸塩等が挙げられ、これらは１種単独で又は２種類以上を適宜組み合わせて使用することができる。これらの中でも特にカオリン、酸化チタン、水酸化アルミニウム、炭酸カルシウムが好適である。
【００１９】
突起物１２の発泡倍率は、１．１〜３．０の範囲が好ましい。発泡倍率が３．０を越えると突起強度低下や使用性の面で皮膚に貼付しにくい等の問題が生じる。
【００２０】
突起物１２は、硬さが２００ｇ／ｍｍ以上、さらに３５０ｇ／ｍｍ以上であることが好ましい。突起物１２を上記の硬さとすると、特に、突起による押圧効果に優れ、良好な患部の改善・治療効果が得られる。なお、突起物の硬さは、例えば、テクスチャーアナライザー（ステーブルマイクロシステム社製）で測定することができる。
また、突起物１２を１ｍｍ圧縮する為の応力が３Ｎ以上を有する弾力性を有することが好ましい。これらの物性を備える突起とすることで、特に良好な血流促進効果が得られる。
【００２１】
シート体１１の一方の面に上記のような突起物１２が点在もしくは縦並び、波状、渦巻き状などの帯状に形成されていることが好ましい。
突起物１２の形状及び大きさとしては、例えば図２に示すように点在する場合は突出部の最大径が２ｍｍ以上１０ｍｍ以下、好ましくは最大径が２．５ｍｍ以上７ｍｍ以下の平面視円形または該円に外接する平面視多角形状であり、帯状の場合は最大幅が２ｍｍ以上６ｍｍ以下であることが好ましい。また、突起物１２の突出部の高さは２ｍｍ以上７ｍｍ以下、好ましくは２．５ｍｍ以上５ｍｍ以下、より好ましくは３ｍｍ以上、さらに好ましくは３．５ｍｍ以上である。突起間隔（突出部間隔）Ｐは、点在する場合には２ｍｍ以上２５ｍｍ以下、好ましくは４ｍｍ以上１５ｍｍ以下であり、また、帯状の場合は２ｍｍ以上１５ｍｍ以下が好ましい。
突起物１２の突出部の最大径及び高さを上記の範囲とすることにより、突起による押圧効果に優れ、しかも支持体１０の突起側に粘着剤を均一に塗布し易い。
【００２２】
貼付剤用突起付き支持体１０は、上記突起物１２が、上記シート体１１の片面に、２〜１４個／４ｃｍ２、好ましくは４〜１２個／４ｃｍ２、突起物１２の底面積が、シート体面積の５〜８０％、好ましくは１０〜７０％、より好ましくは２０〜６０％であることが好ましい。
【００２３】
本実施形態の貼付剤用突起付き支持体１０は、複数の突起部（突起形成部）と、その周囲を囲む平坦部（突起部がない部分）を有することが好ましい。突起形成部の面積（突起群の最も外側の突起を結んだ線の内側）と平坦部の面積比は、突起形成部：平坦部＝１：０．５〜１：３とすることが好ましい。この範囲で、良好な密着性と長時間の貼付性が得られるうえに、良好な貼付使用感（温感、冷感）を維持することができる。詳述すると、貼付剤１は、温感刺激剤や発熱剤による温熱感、冷感刺激剤や水の気化熱による冷感によって貼付剤の使用実感をより高くすることができる。
しかし、突起を有する支持体を使用すると、突起の刺激によって、上記冷感や温感を感じにくくなる。特に、経時で温感・冷感の感じ方は低下する。突起を設けない平坦部を突起形成部の周りに設けることによって、長時間貼付しても、突起による刺激と、膏体の温感・冷感を同時に感じることが可能な、使用感が良い貼付剤とすることができる。
【００２４】
粘着層１５は、突起付き支持体１０の凹凸面とフェイシングフィルム１７との間に介在されたものであり、詳しくは、シート体１１の表面とフェイシングフィルム１７の間で、かつ突起物１２、１２の間（突起部の周囲を囲む平坦部）に形成されている。
粘着層１５は、粘着剤からなるものである。
上記粘着剤としては、多価アルコール系粘着剤、ゴム系粘着剤（ＳＩＳ粘着剤、アクリル系粘着剤、シリコーン系粘着剤）、含水系粘着剤等が使用できる。突起の刺激による血行促進に加え、貼付部の冷却による抗炎症、疲労回復、浮腫み改善効果が得られる点から、好ましくは、含水系貼付剤を用いる。
粘着層１５に用いられる上記粘着剤のゲル強度は、下記の測定方法によるゲル強度で１０ｍｍ乃至１００ｍｍ程度とされることが好ましい。
＜ゲル強度測定方法＞
粘着剤組成物約２００ｇを内径５０ｍｍ、深さ１００ｍｍの瓶に空間の生じないように詰め、直径１０ｍｍのアクリル製棒を荷重３０ｇ、侵入速度２０ｍｍ／分で粘着剤表面に侵入させ、アクリル製棒が侵入した距離ｘ（ｍｍ）を測定し、下記の式より算出した。
ゲル強度（ｍｍ）＝（１／ｘ）×１００
上記粘着剤のゲル強度が１０ｍｍ未満であると、均一な展延ができない。また、１００ｍｍを超えると、支持体側への裏抜けが生じる。
【００２５】
＜多価アルコール系粘着剤＞
上記多価アルコール系粘着剤は、多価アルコール類及び多価アルコール可溶性又は膨潤性の高分子化合物を必須成分とする実質的に非水の粘着剤である。（原料由来の水を少量含むことは可能であるが、本発明の効果の点から、粘着剤中の水分量は１０％以下とするべきである。好ましくは５％以下、より好ましくは３％以下である）
【００２６】
多価アルコールとしては、グリコール類（グリコールエーテルを含む）、グリセリン類、糖アルコール類が好ましく使用される。具体的には、例えば、１，３−ブタンジオール、エチレングリコール、プロピレングリコール、ブチレングリコール、イソプレングリコール、アミレングリコール等のアルキレングリコール類、グリセリン、ジグリセリン、トリグリセリン、ポリグリセリン等のグリセリン類、ジエチレングリコール、ジプロピレングリコール、ジエチレングリコールモノアルキルエーテル等のジアルキレングリコール類、ポリエチレングリコール類、ポリプロピレングリコール類、ポリエチレングリコール・ポリプロピレングリコール類、硬化ヒマシ油類、ソルビトール等の糖アルコール類等が挙げられる。
【００２７】
このなかでも、エチレングリコール、プロピレングリコール、イソプレングリコール、ポリエチレングリコール、ポリプロピレングリコール、ポリエチレングリコール・ポリプロピレングリコール、ジエチレングリコールモノアルキルエーテル、グリセリン、ジグリセリン、トリグリセリン、ポリグリセリン等が好ましい。特に好ましくはジエチレングリコールモノアルキルエーテル、イソプレングリコール、ポリエチレングリコール、ポリエチレングリコール・ポリプロピレングリコール、ポリプロピレングリコール、グリセリンである。発熱性の点から、分子量２００〜６０００、特に分子量２００〜２０００のポリエチレングリコールが最も好ましい。さらに、平均分子量が異なるポリエチレングリコールを２種以上、即ち平均分子量３５０未満と３５０以上のものを併用すると、初期発熱性及び発熱持続性が非常に良好である。また、上記ポリエチレングリコールと他の多価アルコールを組み合わせることにより、発熱性と使用性、安定性が特に良好な貼付剤が得られる。
【００２８】
上記多価アルコールの配合量は、特に制限されるものではなく適宜選定することができ、通常粘着剤組成物全体の１０〜９５質量％、好ましくは２０〜９３質量％、より好ましくは３０〜９０質量％である。配合量がこの範囲で、粘着性、凝集性、柔軟性等の物性、製造性、使用性が特に良好である。
【００２９】
上記多価アルコール可溶性高分子とは、高分子の１質量％多価アルコール溶液が透明又は澄明均一になることを意味する。多価アルコール膨潤性高分子とは、多価アルコールと混合した場合に、高分子が多価アルコールを吸収して体積を増し、高分子−多価アルコール体の質量が、混合前の高分子質量の２倍以上であるものをいう。好ましい高分子化合物は、多価アルコールに溶解又は膨潤してゲル化する性質を有し、中でもノニオン性高分子が好適に使用され得る。さらに、親水性を有している高分子化合物、熱可塑性を有するものが望ましい。
【００３０】
具体的には、例えば、ヒドロキシプロピルセルロース、ポリビニルピロリドン、カルボキシビニルポリマー、（メタ）アクリル酸／（メタ）アクリル酸エステルコポリマー、Ｎ−メタクリロイルエチル−Ｎ，Ｎ−ジメチルアンモニウム−α−Ｎ−メチルカルボキシベタイン重合体、ポリアクリル酸、ポリ酢酸ビニル、アルキルビニルエーテル／無水マレイン酸コポリマー、ポリビニルアルコール、ポリＮ−ビニルアセトアミド、ポリメトキシポリエチレングリコール（メタ）アクリレート、ポリフェノキシポリエチレングリコール（メタ）アクリレート、ポリヒドロキシエチル（メタ）アクリレート、ポリヒドロキシプロピル（メタ）アクリレート、ポリアクリルアミド及びこれらの混合物からなる群より選ばれる一種以上の高分子が挙げられる。また、これらの高分子化合物は、その一部が架橋した架橋体であってもよい。
【００３１】
上記ヒドロキシプロピルセルロースは、置換度が５０％以上のものが好ましい。ここで置換度とは、ヒドロキシプロピルセルロース質量に対する、エーテル化したヒドロキシプロポキシル基含有量の質量％をいう。置換度が高ければ、多価アルコールとの相溶性が充分に得られるので好ましい。また、ヒドロキシプロピルセルロースは、例えば、ヒドロキシプロポキシル基の含有量が、２０〜９０％、好ましくは、５０〜８０％である。上記ポリビニルピロリドンは、ビニルピロリドンモノマーを主成分とするコポリマーであってもよく、例えば、アクリル酸−２−エチルヘキシル／ビニルピロリドンコポリマー、ビニルピロリドン／酢酸ビニルコポリマー及びビニルピロリドン／ビニルカプロラクトン／ビニルイミダゾールコポリマー等が挙げられる。
【００３２】
上記（メタ）アクリル酸／（メタ）アクリル酸エステルコポリマーとしては、例えば、メタクリル酸／アクリル酸メチルコポリマー、メタクリル酸／アクリル酸エチルコポリマー、アクリル酸／アクリル酸オクチルコポリマー及びメタアクリル酸／アクリル酸ｎ−ブチルコポリマー等が挙げられる。上記Ｎ−メタクリロイルエチル−Ｎ，Ｎ−ジメチルアンモニウム−α−Ｎ−メチルカルボキシベタイン重合体は、Ｎ−メタクリロイルエチル−Ｎ，Ｎ−ジメチルアンモニウム−α−Ｎ−メチルカルボキシベタインモノマーを主成分とするコポリマーであってもよく、例えば、Ｎ−メタクリロイルエチル−Ｎ，Ｎ−ジメチルアンモニウム−α−Ｎ−メチルカルボキシベタイン／メタクリル酸オクタデシルコポリマー及びＮ−メタクリロイルエチル−Ｎ，Ｎ−ジメチルアンモニウム−α−Ｎ−メチルカルボキシベタイン／メタクリル酸２−エチルヘキシルコポリマー等が挙げられる。
【００３３】
上記ポリアクリル酸は、未中和であっても、部分的に中和されていてもよい。中和率が２０モル％未満の部分中和ポリアクリル酸であれば、多価アルコールに溶解し易いため、好適である。より好ましくは、未中和のポリアクリル酸である。上記ポリ酢酸ビニルは、酢酸ビニルモノマーを主成分とするコポリマーであってもよい。例えば、酢酸ビニル／クロトン酸コポリマー、酢酸ビニル／イタコン酸コポリマー等が挙げられる。
上記ポリビニルアルコールとしては、例えば、ポリ酢酸ビニルの完全／部分ケン化物が挙げられる。上記アルキルビニルエーテル／無水マレイン酸コポリマーは、アルキルビニルエーテル／無水マレイン酸コポリマー及びその加水分解物さらには加水分解物の中和物若しくはハーフエステルであってもよい。例えば、メチルビニルエーテル／無水マレイン酸コポリマーが挙げられる。
【００３４】
上記ポリメトキシポリエチレングリコール(メタ)アクリレート及びポリフェノキシポリエチレングリコール(メタ)アクリレートにおいて、メトキシポリエチレングリコール(メタ)アクリレート及びフェノキシポリエチレングリコール(メタ)アクリレートに含まれるポリエチレングリコール側鎖のエチレングリコール付加モル数（ｎ）は、例えば、ｎ＝２〜５０、好ましくは、ｎ＝２〜２３であることが好適である。また、このポリメトキシポリエチレングリコール(メタ)アクリレート及びポリフェノキシポリエチレングリコール(メタ)アクリレートは、例えば、(メタ)アクリル酸アルキルエステル等とのコポリマーであってもよい。特に好ましい高分子化合物は、ヒドロキシプロピルセルロース、ポリビニルピロリドン、ポリアクリル酸、メタアクリル酸コポリマーである。
【００３５】
上記高分子化合物の分子量は、良好なゲル形成性が得られる程度に高い方が好ましく、例えば、１万〜１０００万、好ましくは１０万〜５００万である。多価アルコール可溶性又は膨潤性高分子化合物の配合量は、特に制限されるものではなく適宜選定することができ、通常粘着剤組成物全体の１〜５０質量％とする。配合量がこの範囲外となると、保型性、凝集性及び粘着性の低下等の問題が生じる。好ましくは１〜４５質量％、より好ましくは１〜４０質量％、特に好ましくは３〜２５質量％である。
【００３６】
＜ゴム系粘着剤＞
ゴム系粘着剤は、合成樹脂、軟化剤、粘着付与樹脂、その他必要に応じて他の任意成分を配合した実質的に無水の粘着剤である。
上記合成樹脂としては、具体的には、例えば、スチレン−イソプレン−スチレン（ＳＩＳ）ブロック共重合体ゴム、スチレン−ブタジエン−スチレンブロック共重合体ゴム、スチレン−ブタジエンゴム、ポリブテンゴム、ポリイソプレンゴム、ブチルゴム、シリコーンゴム、天然ゴム、合成イソプレンゴム等のゴム；ポリ（メタ）アクリレート、ポリビニルエーテル、ポリウレタン、ポリエステル、ポリアミド、エチレン系共重合体等の合成樹脂等を挙げることができる。これらは単独で用いてもよいし混合して用いてもよい。この中でも、スチレン−イソプレン−スチレン系、天然ゴム系、アクリル系が好ましい。上記合成樹脂の配合量は、特に制限されるものではなく適宜選定することができ、通常粘着剤組成物全体の５〜４５質量％、好ましくは１０〜３０質量％である。配合量がこの範囲外となると、粘着性、凝集性、柔軟性、保型性等の物性が悪く、製造性や使用性が低下する。
【００３７】
上記軟化剤としては、流動パラフィン、ポリブテン、ヒマシ油、綿実油、パーム油、ヤシ油、プロセスオイル、アーモンド油、オリーブ油、ツバキ油、バーシック油、ラッカセイ油、ラノリン等が挙げられる。これらは単独で用いてもよいし混合して用いてもよい。この中でも、流動パラフィンが好ましい。上記軟化剤の配合量は、特に制限されるものではなく適宜選定することができ、通常粘着剤組成物全体の１０〜８０質量％、好ましくは２５〜６０質量％である。配合量がこの範囲外となると、粘着性、凝集性、柔軟性、保型性等の物性が悪く、製造性や使用性が低下する。
【００３８】
上記粘着付与樹脂としては脂環族飽和炭化水素樹脂、ロジンエステル、水素脂環族系炭化水素、テルペン系水素添加樹脂、水添ロジンエステル、二塩基酸変性ロジンエステル等を挙げることができる。これらは単独で用いてもよいし混合して用いてもよい。上記粘着付与樹脂の配合量は、特に制限されるものではなく適宜選定することができ、通常粘着剤組成物全体の１５〜５０質量％、好ましくは２０〜４５質量％である。配合量がこの範囲外となると、粘着性等の物性が悪く、使用性が低下する。
【００３９】
＜含水系粘着剤＞
含水系粘着剤は、粘着性高分子と水を含有する含水ゲルである。水溶性高分子は硬化剤や放射線照射などにより架橋されていることが好ましい。含水ゲルにはその他、任意の成分を配合することができる。
【００４０】
粘着性高分子としてはポリアクリル酸、ポリアクリル酸ナトリウム、カルボキシビニルポリマー、ポリアクリル酸部分中和物、ポリアクリル酸ポリメタクリル酸共重合体、メチルビニルエーテル・無水マレイン酸共重合体、カルボキシメチルセルロースナトリウム、などが挙げられる。これらは単独で用いてもよいし混合して用いてもよい。この中でも、ポリアクリル酸、カルボキシビニルポリマー、ポリアクリル酸ナトリウム、カルボキシメチルセルロースナトリウムが好ましい。
上記粘着性高分子の配合量は、特に制限されるものではなく適宜選定することができ、通常粘着剤組成物全体の０．１〜４０質量％、好ましくは１〜３０質量％である。配合量が少なすぎると粘着力や凝集性が不足する場合があり、多すぎると粘度が高くなり、製造時の作業性に問題が生じたり、貼付剤として使用する場合、剥がす時に痛みを感じる場合がある。
【００４１】
上記架橋剤としては、多価金属イオン架橋剤、有機カチオン架橋剤があげられる。
上記多価金属イオンとしては、例えばマグネシウムイオン、カルシウムイオン、亜鉛イオン、カドミウムイオン、アルミニウムイオン、チタンイオン、錫イオン、鉄イオン、クロムイオン、マンガンイオン、コバルトイオン、ニッケルイオン等を含有し、水溶液中で上記多価金属イオンを放出する化合物で、例えばマグネシウム化合物、カルシウム化合物、亜鉛化合物、カドミウム化合物、アルミニウム化合物、チタン化合物、錫化合物、鉄化合物、クロム化合物、マンガン化合物、コバルト化合物、ニッケル化合物等が使用し得るが、本発明で用いられる含水系粘着組成物は皮膚に適用するものであり、皮膚に対する安全性を考慮するならば、アルミニウム化合物、マグネシウム化合物、カルシウム化合物等を用いることが特に好ましい。 具体的には、カリウムミョウバン、アンモニウムミョウバン、鉄ミョウバン等のミョウバン類、水酸化アルミニウム、硫酸アルミニウム、塩化アルミニウム、アルミニウムグリシネート、酢酸アルミニウム、酸化アルミニウム、含ケイ酸アルミニウム、メタケイ酸アルミニウム、水酸化カルシウム、炭酸カルシウム、硫酸カルシウム、硝酸カルシウム、塩化カルシウム、酢酸カルシウム、酸化カルシウム、リン酸カルシウム、水酸化マグネシウム、炭酸マグネシウム、硫酸マグネシウム、酢酸マグネシウム、ケイ酸マグネシウム、酸化マグネシウム、水酸化アルミナマグネシウム、メタケイ酸アルミン酸マグネシウム、ケイ酸アルミン酸マグネシウム、合成ヒドロタルサイト、これら金属を含む複塩等の水可溶性化合物、水難溶性化合物の１種又は２種以上を使用し得る。また、アルミニウム、マグネシウムを含む制酸剤も多価金属塩として配合し得る。
【００４２】
上記有機カチオン架橋剤としては、分子内にＮ＋、Ｓ＋等のカチオン基を少なくとも２つ有するものであればとくに制限ないが、カチオン基がＮ＋基であるものが好ましく、より好ましくは、カチオン基が、トリメチルアンモニウム基、又はポリジメチルジアリルアンモニウム基であるものが挙げられる。さらに、主鎖が多糖類系の高分子であるのが好ましい。例えば、ビニル系カチオン高分子及びカチオン化多糖、具体的には、ポリ−４（２）−ビニルピリジン、イオネンポリマー（アルドリッチ社製）、Ｎ−トリアルキルアミノメチルポリスチレン、アミノアセタール化ポリビニルアルコール、ポリ−４（５）−ビニルイミダゾール、線状ポリエチレンイミン、ポリエチレンイミン、ポリジアルキルジアリルアンモニウム塩、ジアルキルジアリルアンモニウム塩−ＳＯ２共重合体、カチオン化デキストラン、カチオン化デンプン、カチオン化ポリビニルピロリドン（カチオン化ＰＶＰ）、トリメチルアンモニウム型カチオン化セルロース、ポリジメチルジアリルアンモニウム型カチオン化セルロース、カチオン化ＰＶＡ、ジメチルジアリルアンモニウム塩−アクリルアミド共重合体、ジメチルジアリルアンモニウム塩−アクリルアミド共重合体、ジメチルラウリルアンモニウム型カチオン化セルロース、カチオン化グアガム、キトサン、ゼラチン又はこれらの塩、例えばフッ化物、塩化物、臭化物、ヨウ化物等が挙げられる。これらは、単独、あるいは２種以上を組み合わせて使用し得る。
【００４３】
有機カチオン架橋剤の分子量は、例えば、１０００〜１００００００００である。とくに良好な弾力性及びゲルが良好に生成するための保形性を得るためには、好ましくは、１００００〜１０００００００、より好ましくは５００００〜１０００００００である。
好ましい架橋剤は、ケイ酸アルミン酸マグネシウム、メタケイ酸アルミン酸マグネシウム、アルミニウムグリシネート、合成ヒドロタルサイト、ミョウバン類である。有機カチオン架橋剤としては、カチオン化デンプン、カチオン化ＰＶＰ、カチオン化セルロース類、カチオン化グアーガムである。
【００４４】
架橋剤の配合量は、各架橋剤の種類により適宜調整すればよいが、通常、粘着剤組成物全体の０．００１〜４０質量％、好ましくは０．０５〜２０質量％の範囲である。配合量が少なすぎると凝集性が不足する場合があり、多すぎると粘度が高くなり、粘着性や製造時の作業性に問題が生じる。
【００４５】
架橋剤に加えて、硬化調整剤を配合することが好ましい。硬化調整剤としては、例えばクエン酸、リンゴ酸、酒石酸等を挙げることができ、これらは１種単独で又は２種以上を適宜組み合わせて使用することができる。硬化調整剤の配合量は、適宜選定することができるが、通常、組成物全体の０．００１〜１０質量％、好ましくは、０．００５〜２質量％である。
【００４６】
本発明における含水系粘着剤の含水率は、特に制限されるものではなく適宜選定することができ、通常粘着剤組成物全体の２０〜９０質量％、好ましくは３０〜８０質量％である。水の量が少なすぎると、粘着性や凝集性が低下し、多すぎると、保型性や凝集性が低下する。
【００４７】
上記成分に加え、水溶性または吸水性高分子、さらに多価アルコール系粘着剤と同様の、通常貼付剤組成物等に添加されているその他の成分を適宜配合することもできる。例えば、界面活性剤、保湿剤、清涼化剤、無機粉体、防腐剤、溶解剤、安定化剤、経皮吸収促進剤、香料、色素等を挙げることができる。
水溶性または吸水性高分子としては、ゼラチン、ペクチン、ポリビニルピロリドン、ビニルアセテート共重合体、ポリエチレンオキサイド、ヒドロキシプロピルセルロース、ポリビニルピロリドン、（メタ）アクリル酸／（メタ）アクリル酸エステルコポリマー、Ｎ−メタクリロイルエチル−Ｎ，Ｎ−ジメチルアンモニウム−α−Ｎ−メチルカルボキシベタイン重合体、ポリ酢酸ビニル、ポリビニルアルコール、Ｎ−ビニルアセトアミド共重合体、架橋型ポリビニルピロリドン、架橋型ポリアルキレンオキサイド、結晶セルロース、セルロース粉末、アルギン酸、ゼラチン、クロスカルメロースナトリウム、ポリアクリル酸ナトリウム、ヒドロキシエチルセルロース、メチルセルロース、メチルビニルエーテル−無水マレイン酸共重合物Ｎａ塩架橋物、トウモロコシデンプン、キサンタンガム、アラビヤガム、トラガントガム、カラヤガム、グアガムなどがあげられる。
【００４８】
また、上述した各粘着剤には、治療を目的として、消炎鎮痛剤（インドメタシン、ケトプロフェン、フルルビプロフェン、サリチル酸グリコール、サリチル酸メチル、グリチルレチン酸、グリチルレチン酸ステアリルなどのグリチルレチン酸誘導体、グリチルリチン酸（塩）など）、血行促進剤（トウガラシ、カプサイシン、ジンゲロン、酢酸トコフェロール、ノニル酸バニリルアミド、バニリルブチルエーテル、など）、保湿剤（アミノ酸、尿素、ヘパリン類似物質などのムコ多糖類、油脂・炭化水素・高級脂肪酸・高級アルコール・高級脂肪酸エステルなどの油性成分、ダービリアなどの海藻抽出物等）、浮腫抑制作用がある精油（ローズマリー、セージなど）などの各種有効成分を配合することができる。
これら薬物は、１種単独で又は２種類以上適宜組み合わせて使用することができる。配合量は、各薬物の薬効適正量として選定することができるが、通常、０．００１質量％〜３０質量％の範囲である。
さらに、必要に応じて、上記成分に加えて通常貼付剤の粘着剤組成物に添加されているその他の成分を適宜配合することもできる。例えば、高吸水性高分子、界面活性剤、無機粉体、防腐剤、溶解剤、安定化剤、香料、色素等を挙げることができる。
本発明の上記粘着剤組成物は、各粘着剤成分を公知の方法で均一になるまで練合することによって調製することができる。
【００４９】
フェイシングフィルム１７の材質としては、無延伸ポリプロピレン（ＣＰＰ）、二軸延伸ポリプロピレン（ＯＰＰ）、ポリエチレンテレフタレート等を使用することができる。
【００５０】
図３は、上記のような貼付剤１の製造に好適に用いられる貼付剤製造用ロールサンド式展延機を示す概略構成図であり、図中符号２０は本発明の実施形態の貼付剤製造用ロールサンド式塗工機、３５はスリッター、４５はカッター、５１、５２、５４は搬送用コロ、５５はベルトである。
貼付剤製造用ロールサンド式塗工機２０は、図３及び図４に示すように隙間を隔てて対向配置された一対のローレットロール２２を有している。一対のローレットロール２２のうち一方が表面に凹凸を有する貼付剤用支持体シート１０ａを上記隙間に導入するとともに上記隙間から導出する支持体ロール２２ａとされ、他方がフェイシングフィルム用シート１７ａを上記隙間に導入するとともに上記隙間から導出するフェイシングフィルムロール２２ｂとされている。貼付剤用支持体シート１０ａは、裁断されることにより複数の貼付剤用突起付き支持体１０になるものであり、フェイシングフィルム用シート１７ａは、裁断されることにより複数のフェイシングフィルム１７になるものである。
【００５１】
フェイシングフィルムロール２２ｂの周囲に弾性体層２２ｃが設けられている。弾性体層２２ｃの材質としては、ポリウレタン、ポリエチレン、ポリオレフィン、ポリエステル、アクリルなどの樹脂及び天然又は合成ゴム等の熱可塑性エラストマーからなる繊維、フィルム、成型物または発泡体が挙げられるが、耐摩耗性、耐候性などの面からポリウレタン、ポリオレフィン又はポリエステルの発泡体が好ましい。
【００５２】
弾性体層２２ｃは、径１０ｍｍの円柱体（図示略）を用いて図５に示す突起物１２の貼付剤用支持体シート１０ａの表面からの高さＨ１と粘着層１５の厚さＨ２との差Ｈ３の分だけ弾性体層２２ｃを押下したときの応力が５Ｎ〜２０Ｎのものであることが好ましい。上記円柱体で弾性体層２２ｃを押下したときの応力が５Ｎ未満であると、粘着剤を均一に塗布するのが難しく、応力が２０Ｎを超えると突起物の脱落や潰れが生じてしまう。
また、弾性体層２２ｃは、直径１０ｍｍの円柱体（図示略）を用いて図５に示す突起物１２の貼付剤用支持体シート１０ａの表面からの高さＨ１と同じ長さの分だけ弾性体層２２ｃを１０回／分の速度で、３０００回押下した後の圧縮回復率が７０％〜１００％のものであることが好ましい。上記円柱体で弾性体層２２ｃを上記のように押下したときの圧縮回復率が７０％未満であると、短期間で突起物の脱落や潰れが生じ、生産効率が悪くなってしまう。
弾性体層２２ｃが設けられたフェイシングフィルムロール２２ｂと、支持体ロール２２ａとは互いに逆方向に回転するようになっている。
【００５３】
支持体ロール２２ａより上流側（貼付剤用支持体シート１０ａの移動方向の上流側）には、支持体送り出しローラ２３が設けられ、支持体送り出しローラ２３から支持体ロール２２ａに貼付剤用支持体シート１０ａが送り出されるようになっている。
フェイシングフィルムロール２２ｂより上流側（フェイシングフィルム用シート１７ａの移動方向の上流側）には、フェイシングフィルム送り出しローラ２６が設けられており、このフェイシングフィルム送り出しローラ２６からフェイシングフィルムロール２２ｂにフェイシングフィルム用シート１７ａが送り出されるようになっている。
【００５４】
また、貼付剤製造用ロールサンド式塗工機２０には、粘着層１５の材料としての粘着剤（膏体）１５ａが貯溜された粘着剤貯溜槽２７が備えられている。この粘着剤貯溜槽２７は、支持体ロール２２ａとフェイシングフィルムロール２２ｂとの隙間の上方に設けられており、この隙間に導入された貼付剤用支持体シート１０ａの凹凸面とフェイシングフィルム用シート１７ａとの間に粘着剤１５ａを供給できるようになっている。
また、支持体ロール２２ａとフェイシングフィルムロール２２ｂは、これらロール２２ａと２２ｂの隙間に送り出された貼付剤用支持体シート１０ａの表面と、変形が生じていない部分の弾性体層２２ｃとの隙間の大きさが、上記突起物１２の貼付剤用支持体シート表面からの高さＨ１よりも小さく設定できる構成とされている。粘着剤の製造の際には、上記隙間に送り出された貼付剤用支持体シート１０ａの表面と、変形が生じていない部分の弾性体層２２ｃとの隙間の大きさが、上記突起物１２の貼付剤用支持体シート表面からの高さＨ１よりも小さく設定される。
【００５５】
上記のような構成の貼付剤製造用ロールサンド式塗工機２０では、貼付剤用支持体シート１０ａとフェイシングフィルム用シート１７ａをそれぞれ両ロール２２ａ、２２ｂの隙間に一方の側（図面では上側）から送り出しながら両シート１０ａ、１７ａ間に粘着剤貯溜槽２７から粘着剤１５ａを流し込んで両シート１０ａ、１７ａ間に粘着層１５を挟み込みこむことができ、さらに粘着層１５が介在された両シート１０ａ、１７ａを上記隙間の他方の側（図面では下側）に導出されるようになっている。粘着層１５が介在された両シート１０ａ、１７ａをサンドイッチシート１ａと呼ぶ。
【００５６】
スリッター３５は、フェイシングフィルムロール２２ｂより下流側（サンドイッチシート１ａの移動方向の下流側）で、シート１ａの幅方向に複数設けられており、各スリッター３５によってシート１ａの長さ方向にスリットを入れることで、シート１ａを複数の細長いサンドイッチシート１ｃに分割できるようになっている。
カッター４５は、スリッター３５より下流側（細長いサンドイッチシート１ｃの移動方向の下流側）に設けられており、カッター４５によってこれらシート１ｃを幅方向に沿ってカットすることで、複数の貼付剤１が得られるようになっている。
ベルト５５は、カッター４５より下流側（貼付剤の移動方向の下流側）に設けられており、カッター４５でカットされた複数の貼付剤１を載置し、包装工程などの後工程に搬送できるようになっている。
【００５７】
図３に示すような貼付剤製造装置を用いて貼付剤１を製造する方法について説明する。
支持体送り出しローラ２３から貼付剤用支持体シート１０ａを、互いに逆方向に回転する支持体ロール２２ａとフェイシングフィルムロール２２ｂとの隙間に上側から送り込むとともにフェイシングフィルム送り出しローラ２６からフェイシングフィルム用シート１７ａを上記隙間に上側から送り込みながら、貼付剤用支持体シート１０ａの凹凸面とフェイシングフィルム用シート１７ａ間に粘着剤貯溜槽２７から粘着剤１５ａを流し込んで両シート１０ａ、１７ａ間に粘着層１５を挟み込みこむようにして形成するとともに粘着層１５が介在された両シート１０ａ、１７ａ（サンドイッチシート１ａ）を上記隙間の他方の側に導出する。ここで支持体ロール２２ａとフェイシングフィルムロール２２ｂとは、上記隙間に送り出された貼付剤用支持体シート１０ａの表面と、変形が生じていない部分の弾性体層２２ｃとの隙間の大きさが、上記突起物１２の貼付剤用支持体シート表面からの高さＨ１よりも小さくなるように設定される。
【００５８】
フェイシングフィルムロール２２ｂの周囲には上記のような弾性体層２２ｃが設けられているので、支持体ロール２２ａと弾性体層２２ｃとの間に貼付剤用支持体シート１０ａとフェイシングフィルム用シート１７ａが送り込まれたとき、図４に示すようにシート１０ａの突起物１２は弾性体層２２ｃを押圧して突起物１２の先端形状と逆の形状の凹部１２ｅが一時的に形成されるが、突起物１２が通過すると凹部１２ｅは元に戻るようになっている。また、突起物１２は弾性体層２２ｃを押圧しても脱落や潰れが生じていない。すなわち、弾性体層２２ｃは弾性変形（弾性復元）するので突起物１２による押圧が解除されると元に戻ることができる。また、突起物１２は弾性体層２２ｃに接触し、さらに弾性体２２ｃを押下げても、この弾性体層２２ｃは緩衝材的な役目（クッション機能）を有しているので、突起物１２の潰れなどの変形や、脱落を防止できる。
図４に示すように突起物１２で押圧されていない部分の弾性体層２２ｃは凹部１２ｅは形成されておらず平滑であるので、上記隙間にある突起物１２、１２間は凹んでいない弾性体層２２ｃが存在し、この弾性体層２２ｃによって突起物１２、１２間の粘着剤１５ａはシート１０ａに押し圧されるので、粘着剤１５ａの付きが良く、突起物１２、１２間に均一に塗布される。
【００５９】
ついで、サンドイッチシート１ａを幅方向に複数並べられたスリッター３５の下側に送りこみ、複数の細長いサンドイッチシート１ｃに分割する。
ついで、複数の細長いサンドイッチシート１ｃをカッター４５によってこれらシート１ｃを幅方向に沿ってカットすることで、複数の貼付剤１が得られる。
得られた複数の貼付剤１はベルト５５上に載置され、包装工程などの後工程に搬送される。
【００６０】
なお、実施形態の貼付剤製造用ロールサンド式塗工機２０においては、フェイシングフィルムロール２２ｂの周囲に弾性体層２２ｃを形成した場合について説明したが、フェイシングフィルムロール２２ｂの最外層が弾性体層から形成されたものであってもよい。
また、圧延サンドイッチシート１ｂの裁断は、上記のようなスリッター３５やカッター４５を用いた場合について説明したが、ダイカットロールやキャタピラ式等による打ち抜きやシャーリング方式（ギロチン方式）のものを用いてもよい。また、必要に応じてハーフスリッターが備えられていてもよい。
【００６１】
以下、実施例、及び比較例を示し、本発明をより具体的に説明するが、本発明は、下記実施例に限定されるものではない。
［実施例１］
下記表１に示すゲル組成のポリアクリル酸系含水ゲルを調整した。このポリアクリル酸系含水ゲルのゲル強度は５０ｍｍであった。
フェイシングフィルムロールの周囲に形成する弾性体層の材質を表２に示すものに変更した以外は図４と図５に示した貼付剤製造用ロールサンド式塗工機を用い、高さ３．５ｍｍの突起を多数有する不織布支持体シートと厚さ３０μｍＣＰＰ製フェイシングフィルム用シートをそれぞれ支持体ロールとフェイシングフィルムロールの隙間に上側から送り出しながら両シート間に粘着剤貯溜槽から上記の調整したポリアクリル酸系含水ゲルを目標厚さ２ｍｍ厚になるように流し込んで両シート間に粘着層を挟み込みこむようにして形成するとともに粘着層が介在された両シートを上記隙間の下側に導出した。このときの突起の潰れの有無とゲル塗布均一性について調べたその結果を表２に合わせて示す。ここで用いたフェイシングフィルムロールは、直径３０ｃｍとし、弾性体層の厚さは３ｍｍとした。また、ポリアクリル酸系含水ゲルは毎分６ｍの速度で塗工した。
【００６２】
なお、表１の配合比中の数値は質量％である。
表２中の押下応力は、１０ｍｍの円柱体を用いて上記突起の高さと上記粘着層の厚さとの差の分（即ち１．５ｍｍ）だけ上記弾性体層を押下したときの応力である。
圧縮回復率は、直径１０ｍｍの円柱体を用いて上記突起の高さと同じ長さの分（即ち、３．５ｍｍ）だけ上記弾性体層を１０回／分の速度で、３０００回押下した後の圧縮回復率である。
ゲル塗工均一性の欄において、良好とは突起間に均一な厚みの粘着層が形成されたことであり、やや不良とは厚みにわずかなバラツキが生じた場合であり、不良とは部分的に極端に厚みが薄い箇所が生じた場合である。
【００６３】
【表１】
2006014857.tif 000003
【００６４】
【表２】
2006014857.tif 000004
【００６５】
表２に示す結果から圧縮回復率が本発明の範囲外である参考例１〜３の弾性体層が形成された場合は、突起の潰れが生じることがわかる。押下応力が本発明の範囲外である参考例４〜６の弾性体層が形成された場合は、ゲル塗工均一性が不良あるいはやや不良であり、均一な厚みの粘着層を形成するのが難しく、また、突起に潰れが生じることもあることがわかる。
また、比較例１のように弾性体層を形成していない場合は、突起の潰れがあり、しかもゲル塗工均一が不良であることがわかる。
これに対して実施例１〜９の弾性体層が形成された場合は、押下応力及び厚縮回復率がともに本発明の範囲内にあり、突起の潰れがなく、ゲル塗工均一性が良好であることがわかる。
【図面の簡単な説明】
【００６６】
【図１】本発明の実施形態の貼付剤の製造方法により製造された貼付剤の概略構成を示す断面図。
【図２】図１の貼付剤に備えられた貼付剤用突起付き支持体を示す平面図。
【図３】本発明の貼付剤製造用ロールサンド式塗工機を備えた貼付剤製造装置の実施形態を示す概略構成図。
【図４】図３の製造装置に備えられた貼付剤製造用ロールサンド式塗工機の要部を示す拡大図。
【図５】本実施形態の貼付剤の製造に用いられる貼付剤用支持体シートの一部分を示す拡大断面図。
【符号の説明】
【００６７】
１・・・貼付剤、１０・・・貼付剤用突起付き支持体（表面に凹凸を有する貼付剤用支持体）、１０ａ・・・貼付剤用支持体シート、１１・・・シート体、１２・・・突起物（凸部）、１２ｅ・・・凹部、１５・・・粘着層、１５ａ・・・粘着剤、１７・・・フェイシングフィルム、１７ａ・・・フェイシングフィルム用シート、２０・・・貼付剤製造用ロールサンド式塗工機、５１，５２，５４・・・搬送用コロ、２２・・・一対のローレットロール、２２ａ・・・支持体ロール、２２ｂ・・・フェイシングフィルムロール、２２ｃ・・・弾性体層、２３・・・支持体送り出しローラ、２６・・・フェイシングフィルム送り出しローラ、２７・・・粘着剤貯溜槽、３５・・・スリッター、４５・・・カッター、５５・・・ベルト
【図１】
2006014857.tif 000005
【図２】
2006014857.tif 000006
【図３】
2006014857.tif 000007
【図４】
2006014857.tif 000008
【図５】
2006014857.tif 000009